【手続補正書】
【提出日】平成25年11月1日(2013.11.1)
【手続補正１】
【補正対象書類名】明細書
【補正対象項目名】０２４７
【補正方法】変更
【補正の内容】
【０２４７】
処方物の適当な組成に起因して、実験Ｍ４およびＭ５は、良好なホログラフィック性能を示す。しかしながら、＜０．０３０ＭＰａの余りに低い平坦弾性率Ｇ０に起因して巻取性および更なる処理性がない。
本発明の好ましい態様は、以下を包含する。
［１］  ホログラフィックフィルムの製造方法であって、
ｉ）成分として、
Ａ）マトリックスポリマー、
Ｂ）書込モノマー、
Ｃ）光開始剤系、
Ｄ）必要に応じて、非光重合性成分、および
Ｅ）必要に応じて、触媒、フリーラジカル安定剤、溶媒、添加剤および他の補助剤および／または添加剤
を含むフォトポリマー処方物を供給し、
ｉｉ）フォトポリマー処方物を、フィルムとして基材フィルムへ広範囲に塗布し、および
ｉｉｉ）フォトポリマー処方物を、６０＜Ｔ＜１２０℃の温度にて基材フィルム上で乾燥させ、
該フォトポリマー処方物について選択された成分は、ＴＧＡ９５値が、＞１００℃であり、および温度Ｔより少なくとも３０℃高い化合物のみであり、≧０．０３０ＭＰａの平坦弾性率を有するフォトポリマー処方物を用いる、方法。
［２］  フォトポリマー処方物を、７０＜Ｔ＜１００℃の温度にて乾燥させることを特徴とする、［１］に記載の方法。
［３］  個々の成分のＴＧＡ９５値を、各成分の試料の約１０ｍｇの量を７０μＬの容積を有する小アルミニウムパン中へ計量投入し、該小アルミニウムパンを熱天秤、好ましくはＭｅｔｔｌｅｒ−ＴｏｌｅｄｏからのＴＧ５０熱天秤の炉へ導入し、試料の質量の損失を、開いた小アルミニウムパン中で２０Ｋ／分の一定炉加熱速度にて計測し、炉の出発温度は３０℃であり、終了温度は６００℃であり、炉を、決定の間、２００ｍＬ／分窒素流でフラッシュし、試料の最初に計量した量を基準に５重量％の試料の質量の損失が生じた温度を、各成分のＴＧＡ９５値として決定することにより決定することを特徴とする、［１］および［２］のいずれかに記載の方法。
［４］  ≧０．０３ＭＰａおよび≦１ＭＰａ、好ましくは≧０．０５ＭＰａおよび≦１ＭＰａ、特に好ましくは≧０．１ＭＰａおよび≦１ＭＰａ、とりわけ好ましくは≧０．１ＭＰａおよび≦０．６ＭＰａの平坦弾性率を有するフォトポリマー処方物を用いることを特徴とする、［１］〜［３］のいずれかに記載の方法。
［５］  積層フィルムを、工程ｉｉｉ）における乾燥後にフィルムへ適用することを特徴とする、［１］〜［４］のいずれかに記載の方法。
［６］  フィルムを、積層フィルムと共に巻き取ることを特徴とする、［５］に記載の方法。
［７］  マトリックスポリマーは、ポリウレタンであることを特徴とする、［１］〜［６］のいずれかに記載の方法
［８］  ポリウレタンは、イソシアネート成分ａ）およびイソシアネート反応性成分ｂ）を反応させることにより得られることを特徴とする、［７］に記載の方法。
［９］  書込モノマーは、アクリレートおよび／またはメタ（アクリレート）であることを特徴とする、［１］〜［８］のいずれかに記載の方法。
［１０］  単官能性書込モノマーおよび多官能性書込モノマーの組み合わせを、書込モノマーとして用いることを特徴とする、［１］〜［９］のいずれかに記載の方法。
［１１］  単官能性書込モノマーは、一般式（ＩＩ）：
【化１】
2013510336.tif 000001
〔式中、Ｒ１、Ｒ２、Ｒ３、Ｒ４、Ｒ５は、いずれの場合にも互いに独立して、水素またはハロゲン原子またはＣ１〜Ｃ６−アルキルトリフルオロメチル基、Ｃ１〜Ｃ６−アルキルチオ基、Ｃ１〜Ｃ６−アルキルセレノ基、Ｃ１〜Ｃ６−アルキルテルロ基または窒素基であり、基Ｒ１、Ｒ２、Ｒ３、Ｒ４、Ｒ５の少なくとも１つの置換基は水素ではなく、Ｒ６、Ｒ７は、いずれの場合にも単独で、水素またはＣ１〜Ｃ６−アルキル基であり、Ａは、いずれの場合にも２〜６個の繰り返し単位をポリマー鎖中に有する飽和または不飽和または直鎖または分枝状Ｃ１〜Ｃ６−アルキル基またはポリエチレンオキシド基またはポリプロピレンオキシド基である〕
を有し、および該単官能性書込モノマーは、好ましくは、＜０℃のガラス転移温度ＴＧおよび好ましくは４０５ｎｍにおいて＞１．５０の屈折率を有することを特徴とする、［１０］に記載の方法。
［１２］  多官能性書込モノマーは、一般式（ＩＩＩ）：
【化２】
2013510336.tif 000002
〔式中、ｎは≧２であり、ｎは≦４であり、Ｒ８、Ｒ９は水素および／または互いに独立して非置換または必要に応じてヘテロ原子により置換されている直鎖状、分枝状、環状または複素環式有機基である〕
を有し、および該多官能性書込モノマーは好ましくは、４０５ｎｍにて＞１．５０の屈折率を有することを特徴とする、［１１］および［１２］のいずれかに記載の方法。
［１３］  フォトポリマー処方物は、添加剤として、可塑剤としてのウレタン、一般式（Ｖ）：
【化３】
2013510336.tif 000003
〔式中、ｎは≧１であり、およびｎは≦８であり、Ｒ１０、Ｒ１１、Ｒ１２は水素、および／または互いに独立して、非置換またはヘテロ原子により置換されている直鎖状、分枝状、環状または複素環式有機基であり、好ましくは、基Ｒ１０、Ｒ１１、Ｒ１２の少なくとも１つは、少なくとも１つのフッ素原子により置換され、特に好ましくは、Ｒ１０は、少なくとも１つのフッ素原子を有する有機基である〕
で示されるウレタンを含有することを特徴とする、［１］〜［１２］のいずれかに記載の方法。
［１４］  以下のプロセス工程：
Ｉ．  まず、必要に応じて成分Ｂ）、Ｃ）、Ｄ）およびＥ）の１以上と混合した成分ａ）の輸送および計量、および次いで、これとは別に、必要に応じて成分Ｂ）、Ｃ）、Ｄ）およびＥ）の１以上と混合した成分ｂ）の輸送および計量、
ＩＩ．  Ｉ）に従って輸送、計量および必要に応じて予備混合した流れの脱蔵、
ＩＩＩ．  ＩＩ）に従って得られた混合物のろ過、
ＩＶ．  ＩＩＩ）に従って得られた混合物の均質化、
Ｖ．  基材物質の巻き出しおよび予備処理、
ＶＩ．  基材物質の、工程ＩＶ）に従って得られた混合物での被覆、
ＶＩＩ．  ＶＩ）に従って被覆されたフィルムの乾燥、
ＶＩＩＩ．  ＶＩＩ）に従って得られた被覆フィルムの積層、
ＩＸ．  ＶＩＩＩ）に従って得られた積層フィルムの巻き取り
を行うことを特徴とする、［８］〜［１３］のいずれかに記載の方法。
［１５］  フォトポリマー処方物を、印刷法により基材フィルムへ適用することを特徴とする、［１］〜［１４］のいずれかに記載の方法。
［１６］  ［１］〜［１５］のいずれかに記載の方法により得られるホログラフィックフィルム。
［１７］  光学要素として、画像として、または画像表示または投射のための、［１６］に記載のホログラフィックフィルムの使用。
【手続補正２】
【補正対象書類名】特許請求の範囲
【補正対象項目名】全文
【補正方法】変更
【補正の内容】
【特許請求の範囲】
【請求項１】
ホログラフィックフィルムの製造方法であって、
ｉ）成分として、
Ａ）マトリックスポリマー、
Ｂ）書込モノマー、
Ｃ）光開始剤系、
Ｄ）必要に応じて、非光重合性成分、および
Ｅ）必要に応じて、触媒、フリーラジカル安定剤、溶媒、添加剤および他の補助剤および／または添加剤
を含むフォトポリマー処方物を供給し、
ｉｉ）フォトポリマー処方物を、フィルムとして基材フィルムへ広範囲に塗布し、および
ｉｉｉ）フォトポリマー処方物を、６０＜Ｔ＜１２０℃の温度にて基材フィルム上で乾燥させ、
該フォトポリマー処方物について選択された成分は、ＴＧＡ９５値が、＞１００℃であり、および温度Ｔより少なくとも３０℃高い化合物のみであり、≧０．０３０ＭＰａの平坦弾性率を有するフォトポリマー処方物を用いる、方法。
【請求項２】
請求項１に記載の方法により得られるホログラフィックフィルム。
【請求項３】
光学要素として、画像として、または画像表示または投射のための、請求項２に記載のホログラフィックフィルムの使用。